FR 2963012 A1 20120127 FR 1003105 A 20100722 1 L'invention concerne une résine de polyester insaturé modifié par une matière première d'origine renouvelable qui est l'acide lactique, une composition thermodurcissable la comprenant et les diverses utilisations de cette résine et composition thermodurcissable, en particulier pour des pièces moulées comme les BMC (Bulk Moulding Compound), SMC (Sheet Moulding Compound) et pultrudés ou pour un usage général comme dans les revêtements, adhésifs, stratifiés, mastics, produits d'injection RTM (Resin Transfer Moulding) ou de projection. Les résines polyesters insaturés sont des résines de synthèse bien connues par l'homme du métier et leur utilité dans la préparation des pièces composites moulées ou stratifiées ou sous forme de revêtements de surface avec des performances mécaniques élevées et des avantages significatifs par rapport aux métaux (pièces plus légères pour performances élevées et avec des meilleures performances de résistance à l'impact). Comme pour d'autres résines de synthèse, se pose de plus en plus la question de l'impact environnemental résultant de la synthèse et de l'utilisation de ces résines dans leurs diverses applications et, plus particulièrement, la question des toxicités, émissions COV, disponibilité sur le long terme des composants utilisés dans leur synthèse et du recyclage des produits finis dans un contexte de développement durable global sans nuire à l'environnement et à l'homme. Dans ce contexte, se pose la question de remplacement des composants de ces résines, d'origine pétrolière (source épuisable) par des composants d'origine naturelle renouvelable souvent appelés sous le terme «biosourcés », lesquels composants sont plus vertueux pour l'environnement et compatibles avec le développement durable. L'acide lactique, qui porte une fonction hydroxy et une fonction acide carboxy, est un exemple de matière première d'origine agricole renouvelable à partir de la fermentation de l'amidon et des sucres. EP 1 444 285 décrit, par exemple, l'utilisation d'oligomères d'acide lactique en polycondensation avec un monomère bifonctionnel insaturé comme l'acide itaconique et un polyol pour préparer des polymères biodégradables à taux molaire élevé d'acide lactique par rapport au monomère bifonctionnel (diacide) insaturé (80-95% pour 5-20%). Cependant, le taux élevé d'acide lactique devrait affecter la résistance à l'eau (hydrolyse) du produit final comme ses performances mécaniques et sa résistance chimique compte tenu du faible taux d'insaturation de la résine obtenue (1 insaturation pour 4 à 10 motifs d'acide lactique). US 4,644,038 décrit des copolymères insaturés portant des insaturations vinyl latérales par copolymérisation d'acide lactique (dimère cyclique) et d'un époxy insaturé. -2- WO 2006/053936 décrit des copolymères d'hydroxy acides avec des diols et modifiés en bout de chaîne par des groupement insaturés, comme polymères reticulés biodégradables. La difficulté dans cette démarche est de trouver un compromis dans le choix de ces composants de substitution afin que, tout en permettant ce remplacement, les performances d'application de résines qui en résultent ne soient pas significativement affectées et si possible (encore plus difficile) les améliorer par rapport aux performances des résines courantes. D'autre part, dans la synthèse actuelle des résines polyesters, certaines réactions secondaires (comme la cyclisation des glycols) génèrent une perte de glycol, nécessitant l'utilisation anticipée d'un excès significatif de glycol pour compenser cette perte mais avec comme conséquence de cette surconsommation de glycol (en excès significatif par rapport à l'acide) la perte de matière première mais également la pollution des eaux d'estérification qui nécessitent ainsi un traitement pour éliminer ce glycol en excès. D'autres réactions secondaires (addition de glycol sur maléique type Ordelt) affectent le contrôle et la reproductibilité de la structure de la résine finale ainsi obtenue. Plus particulièrement, la réaction secondaire d'Ordelt est une addition du glycol de type Michael sur la double liaison de l'acide insaturé. Cette réaction indésirable donne une structure branchée et réduit l'insaturation du polymère pendant sa synthèse. A travers cette réaction, on perd le contrôle de la structure du polymère et une partie de la réactivité du polyester. La structure finale de la résine obtenue est ainsi affectée par ces réactions secondaires qui, par conséquent, affectent également la structure finale réticulée liée et ainsi les performances mécaniques du réseau tridimensionnel obtenu. Se pose également une question de traitement des effluents aqueux dans lesquels se retrouve ledit glycol (pollution + coût du traitement des effluents). Plus particulièrement, dans le contexte du recyclage des produits finis obtenus de ces résines, il y a besoin de plus en plus de mettre au point des résines permettant le recyclage potentiel des produits finis avec un degré de biodégradabilité contrôlé dans le temps en fonction de l'usage ciblé. Plus particulièrement, la présente invention vise la mise au point d'une résine modifiée par remplacement par l'acide lactique (à la fois composant acide et alcool), partiellement ou totalement, de certains composants d'origine non renouvelable comme l'anhydride ou diacide phtalique et/ou remplacement partiel pour l'anhydride maléique ou acide fumarique pour le composant acide et des polyols parmi le dipropylène glycol (DPG) et/ou diéthylène glycol (DEG) dans le composant polyol et ceci sans affecter les performances mécaniques essentielles de la résine finale, ceci avec un meilleur contrôle -3- des réactions secondaires et de la perte de glycol et une meilleure reproductibilité de la structure finale de la résine ainsi obtenue (% de structure Ordelt réduit). Plus particulièrement, la présence d'acide lactique confère à la résine obtenue une meilleure aptitude à la mouillabilité des fibres de verre et des charges. Plus particulièrement encore, pour certaines compositions plus spécifiques de polyester insaturé où une partie d'anhydride maléique ou d'acide fumarique (insaturé) est remplacée par l'acide lactique (saturé), on observe de manière surprenante que, malgré la réduction de la densité de réticulation des produits finaux obtenus, leurs performance mécaniques ne sont pas affectées comme on aurait pu attendre logiquement. Le premier objet de l'invention concerne une résine polyester insaturé comprenant au moins un polyester insaturé a) modifié par l'acide lactique dans des conditions spécifiques de remplacement de l'anhydride phtalique ou d'un polyol dudit polyester a) et au moins un comonomère b) copolymérisable avec ledit polyester a). Le deuxième objet selon l'invention est une composition thermodurcissable comprenant au moins une résine telle que définie selon le premier objet de l'invention. Fait également partie de l'invention, l'utilisation de la résine selon le premier objet de l'invention comme liant dans des compositions thermodurcissables et, plus particulièrement, pour compositions de moulage ou d'usage général. Finalement, l'invention concerne aussi les produits finaux obtenus par la réticulation d'au moins une résine comme définie selon le premier objet de l'invention ou d'au moins une composition thermodurcissable comme défini selon le deuxième objet de l'invention. Plus particulièrement, ces produits sont à usage général, comme les revêtements des adhésifs, des mastics, du béton polymère ou des stratifiés ou des produits d'injection RTM ou de projection ou ces produits finaux sont des pièces moulées par injection, compression ou pultrusion. Donc, le premier objet de la présente invention concerne une résine de polyester insaturé comprenant : a) au moins un polyester insaturé et b) au moins un comonomère copolymérisable avec ledit polyester, ledit polyester insaturé a) étant modifié par l'acide lactique en substitution, dans la composition d'un polyester initial, de : i) jusqu'à 90%, de préférence jusqu'à 80% et plus préférentiellement jusqu'à 60% en moles de l'anhydride phtalique du composant acide dudit polyester initial, dont le composant acide comprend en moles de 20 à 80%, de préférence de 30 à 70% d'anhydride maléique (AM) et/ou d'acide fumarique, et de 80 à 20%, de préférence de 70 à 30% d'anhydride phtalique (AP), et dont le composant polyol comprend en -4 moles de 50 à 100% de propylène glycol (PG), de préférence 100% de PG, et de 0 à 50% d'un polyol supplémentaire sélectionné parmi l'éthylène glycol (EG) et/ou le di éthylène glycol (DEG) et/ou le di propylène glycol (DPG) et/ou le butylène glycol-1,3 et/ou le butane diol 1,4 et/ou le néopentyl glycol (NPG), ou ii) jusqu'à 100%, de préférence jusqu'à 90% en moles, d'un polyol sélectionné parmi le DPG et/ou le DEG, qui est présent à un taux initial global molaire allant jusqu'à 50%, de préférence jusqu'à 40% du composant polyol dudit polyester initial et lequel composant polyol comprend en plus du PG, avec le composant acide dudit polyester initial étant l'anhydride maléique (AM) et/ou l'acide fumarique, et en option, en présence de jusqu'à 20% en moles d'anhydride phtalique (AP), et dans ce cas avec ledit anhydride phtalique initial étant également substitué par l'acide lactique jusqu'à 100%, de préférence à 100% en moles. Le rapport molaire d'acide lactique par rapport au composant acide (sans inclure l'acide lactique) dudit polyester a), peut être au plus de 1,75 et de préférence de 0,5 à 1,75, plus préférentiellement de 0,5 à 1,5. Le comonomère b) tel que défini ci-haut peut être au moins un monomère sélectionné parmi les : b 1) monomères vinyl aromatiques, de préférence le styrène et/ou les vinyl toluènes et/ou les di- or tri- vinyl benzènes, le a-méthyl styrène, plus préférentiellement le styrène et/ou b2) les monomères (méth)acryliques, de préférence choisis parmi : le méthacrylate de méthyle (MAM), (méth)acrylate de butyle ((M)ABu), isobornyl (méth)acrylate (IBo(MA)), hydroxy éthyl (méth)acrylate (HE(M)A), hydroxy propyl (méth)acrylate (HP(M)A), tetrahydrofurfuryl (méth)acrylate (THF(M)A), butane diol-1,4 di(méth)acrylate (BDD(M)A), di éthylène glycol di(méth)acrylate (DEGD(M)A), dipropylène glycol di(méth)acrylate (DPGD(M)A), tripropylène glycol di(méth)acrylate (TPGD(M)A), butylène glycol-1,3 di(méth)acrylate (BGD(M)A), éthylène glycol di(méth)acrylate (EGD(M)A), hexane diol di(méth)acrylate (HDD(M)A), triméthylol propane tri(méth)acrylate (TMPT(M)A), pentaérythritol tetra(méth)acrylate, néopentyl glycol di(méth)acrylate (NPGD(M)A). b3) les monomères allyliques en particulier les : diallyl phthalate (DAP), allyl glycidyl ether (AGE), allyl methacrylate (AMA) et de préférence, le comonomère b) est le styrène. Le taux de comonomère b) dans ladite résine, selon l'invention, peut varier de 25 à 55%, de préférence de 25 à 40% et plus préférentiellement de 25 à 35% en poids par rapport au poids total de a) + b) et inversement le taux de polyester insaturé a) de 45 à 75%, de préférence de 60 à 75% et plus préférentiellement de 65 à 75% en poids par rapport à a) + b). Selon une première option, ledit polyester a) modifié à l'acide lactique est tel que défini selon le point i) ci-dessus. Selon une deuxième option, ledit polyester a) modifié à l'acide lactique est tel que défini selon le point ii) comme défini ci-dessus. Dans le cas de la première option i), ledit composant polyol PG peut également être substitué par l'acide lactique à un taux molaire allant jusqu'à 40%, de préférence allant jusqu'à 30%. Selon un cas particulier de cette première option, l'acide lactique peut substituer de 25 à 80% et de préférence de 25 à 60% en moles dudit anhydride phtalique (AP). Toujours selon cette option i) comme défini ci-haut, ledit composant polyol dudit polyester initial peut, selon un cas plus particulier, comprendre de 50 à 100% en moles de PG, de préférence 100% en moles de PG et de 0 à 50% d'un polyol supplémentaire sélectionné parmi : l'éthylène glycol (EG) et/ou le di éthylène glycol (DEG) et /ou le di propylène glycol (DPG) et/ou le butylène glycol-1,3 et/ou le butane diol 1,4 et/ou le néopentyl glycol (NPG). Selon un cas particulier préféré de cette option i), ledit composant polyol dudit polyester initial est à 100% en moles (ou composé à 100%) de PG. Dans le cas où le polyester a) est défini selon l'option ii) comme définie ci-dessus, toujours selon un cas plus particulier, l'acide lactique peut substituer jusqu'à 100%, de préférence de 50 à 100% et plus préférentiellement de 75 à 100% en moles dudit polyol initial sélectionné parmi le DEG et/ou le DPG. Selon un autre mode préféré de cette option ii), seulement le DPG (parmi DEG et DPG) est présent comme polyol initial et jusqu'à 50%, de préférence jusqu'à 40% en moles dudit composant polyol dudit polyester initial et en plus du PG, avec ledit DPG étant substitué à 100% en moles par l'acide lactique. Toujours selon l'option ii) et un cas encore plus particulier, en plus de l'anhydride maléique et/ou de l'acide fumarique, jusqu'à 20% en moles d'anhydride phtalique est présent dans le composant acide du polyester initial et ledit anhydride phtalique est également substitué par l'acide lactique à 100%. Selon un cas préféré de cette option ii), ledit composant acide dudit polyester initial est à 100% composé d'anhydride maléique et/ou d'acide fumarique. Selon un autre mode particulier de cette option ii), le DPG et le DEG sont tous deux présents comme polyols initiaux dans le polyester initial, avec un -6- rapport molaire initial DEG/DPG allant de 1/2 à 2/1 et tous deux étant substitués par l'acide lactique à 100%, et avec l'anhydride maléique initial étant également substitué jusqu'à 25% en moles par l'acide lactique. Selon un mode plus particulier de l'option ii) de la résine selon l'invention, l'acide 5 lactique substitue en plus (des polyols DEG/DPG), jusqu'à 40% en moles d'anhydride maléique du polyester initial. Le deuxième objet de l'invention concerne une composition thermodurcissable qui comprend au moins une résine telle que définie ci-dessus selon l'invention. Cette composition thermodurcissable peut être une composition réticulable par peroxyde, soit à 10 haute température, ce qui signifie une température supérieure à 90°C, soit à température ambiante, ce qui signifie ici une température allant de 15 à 35°C ou à température moyenne ce qui signifie une température supérieure à 35 et jusqu'à 90°C et en présence d'un accélérateur ou qu'il s'agit d'une composition réticulable sous rayonnement. Selon une première possibilité, la composition thermodurcissable selon l'invention 15 comprend une résine de l'invention telle que définie selon l'option i) ci-dessus. Plus particulièrement selon cette option i) du choix de la résine, cette composition thermodurcissable est une composition transformable à température ambiante ou à moyenne température, de préférence une composition, pouvant être chargée ou non chargée, pour usage général et couramment appelée « general purpose » et plus 20 préférentiellement elle est une composition transformable ou pour utilisation dans une composition transformable à température ambiante ou à moyenne température, pour revêtements, adhésifs, polymère béton, mastics ou une composition dédiée à l'injection RTM, à la projection et à la stratification manuelle. Selon une deuxième possibilité, ladite composition thermodurcissable de 25 l'invention comprend au moins une résine selon l'invention telle que définie selon l'option ii) décrite ci-dessus. Plus particulièrement dans ce cas, elle est une composition de moulage et, de préférence, une composition de moulage à haute température et, de préférence particulière, une composition pour SMC, BMC ou pour pultrusion ou pour utilisation dans cette application. 30 L'invention couvre également l'utilisation d'une résine selon l'invention telle que définie ci-haut, comme un liant dans une composition thermodurcissable telle que décrite ci-dessus et en fonction du choix de la résine de l'invention selon l'option i) ou ii) décrite ci-haut. -7- Ainsi, si le choix de la résine de l'invention est selon l'option i), dans ce cas, l'utilisation particulière comme liant est dans des compositions à usage général, autrement dites « general purpose », qui sont transformables à température ambiante ou à moyenne température, compositions chargées ou non-chargées et de préférence pour revêtements, adhésifs, polymère béton, mastics ou compositions dédiées à l'injection RTM, à la projection et à la stratification manuelle. Dans le cas du choix de résine de l'invention selon l'option ii), l'utilisation particulière comme liant est dans des compositions de moulage et de préférence pour des compositions de moulage à haute température et plus préférentiellement pour SMC, BMC et pour pultrusion. Les compositions thermodurcissables comprenant la résine, selon l'invention, peuvent être utilisées dans des compositions réticulables par peroxyde ou dans des compositions réticulables par rayonnement. Comme exemple de rayonnement, on peut citer le rayonnement UV ou le faisceau d'électrons. L'invention concerne aussi un procédé de préparation d'une résine telle que définie selon l'invention, lequel procédé comprend la substitution par l'acide lactique, dans la composition d'un polyester insaturé initial, de : i) jusqu'à 90%, de préférence jusqu'à 80% et plus préférentiellement jusqu'à 60% en moles de l'anhydride phtalique du composant acide dudit polyester initial, dont le composant acide comprend en moles de 20 à 80%, de préférence de 30 à 70% d'anhydride maléique (AM) et/ou d'acide fumarique, et de 80 à 20%, de préférence de 70 à 30% d'anhydride phtalique (AP), et dont le composant polyol comprend en moles de 50 à 100% de propylène glycol (PG), de préférence 100% de PG, et de 0 à 50% d'un polyol supplémentaire sélectionné parmi l'éthylène glycol (EG) et/ou le di éthylène glycol (DEG) et/ou le di propylène glycol (DPG) et/ou le butylène glycol-1,3 et/ou le butane diol 1,4 et/ou le (néopentyl glycol (NPG)), ou ii) jusqu'à 100%, de préférence jusqu'à 90% en moles d'un polyol sélectionné parmi le DPG et/ou le DEG, qui est présent à un taux initial global molaire allant jusqu'à 50%, de préférence jusqu'à 40% du composant polyol dudit polyester initial et lequel composant polyol comprend en plus du PG, avec le composant acide dudit polyester initial étant l'anhydride maléique (AM) et/ou l'acide fumarique, et en option en présence de jusqu'à 20% en moles d'anhydride phtalique (AP), et dans ce cas avec ledit anhydride phtalique initial étant également substitué par l'acide lactique jusqu'à 100%, de préférence à 100% en moles. 2963012 -8- Sur le reste, la préparation de la résine est comme pour une résine polyester classique, avec une préparation bien connue par l'homme du métier, à l'exception d'une durée de réaction un peu plus longue qui peut être réduite par l'utilisation d'un catalyseur connu de polycondensation comme les sels métalliques et, en particulier, les sels 5 organiques d'étain ou de titane. La présence d'acide lactique en substitution de composant anhydride ou acide et/ou de composant polyol permet un meilleur contrôle de la structure de la résine polyester insaturé par la réduction ou élimination des réactions d'addition de glycol sur les insaturations du polyester insaturé et la réduction ou l'élimination de la perte de glycol dans les eaux de condensation (eaux usées) du fait de l'absence ou de la Io réduction du besoin d'augmenter le taux de glycol pour ajuster la stoechiométrie des fonctions acide-alcool. Non seulement, il y a meilleur contrôle de stoechiométrie et de structure et, par conséquent, des performances finales (mécaniques) de la résine mais également moins de besoin de traitement des eaux usées. Finalement, l'invention concerne également les produits finaux réticulés, lesquels 15 résultent de la réticulation d'au moins une résine telle que définie selon l'invention ou d'au moins une composition thermodurcissable telle que définie selon l'invention décrite ci-dessus. Parmi ces produits, on peut citer comme exemples les suivants : - pièces moulées SMC pour automobile, camion ou pour appareils ménagers ou 20 d'équipements ferroviaires, électriques ou électrotechniques pour résines selon option ii), comme définie ci-haut - marbre artificiel pour résines selon option i) comme définie ci-haut panneaux intérieurs de décoration pour résines selon option ii) - panneaux extérieurs avec protection gel coat et/ou peinture : énergie, transport, 25 bâtiment, décoration pour résines selon option i) - produits pour application sanitaire : pour back up des baignoires, béton sanitaire avec gel coat ou ABS en couche de protection pour résines selon option i) profilés pultrudés pour la réalisation d'équipements pour le bâtiment, ou pour des applications ferroviaires, électriques ou électrotechniques, par exemple pour 30 utilisations intérieures comme le chemin des câble pour résines selon option ii). Plus particulièrement, ces produits finaux sont des produits pour usage général dits « general purpose », et ils résultent de la réticulation d'au moins une résine telle que définie selon l'option i) décrite ci-haut ou ils résultent de la réticulation d'une composition thermodurcissable la contenant. Plus particulièrement, ils sont des revêtements, des -9- adhésifs, des mastics, du béton polymère ou des stratifiés ou des produits d'injection RTM ou de projection. Selon un autre cas particulier, lesdits produits finaux selon l'invention résultent de la réticulation d'au moins une résine selon l'invention telle que définie selon l'option ii) décrite ci-haut, ou de la réticulation d'une composition thermodurcissable la contenant et sont des pièces moulées, par injection, compression, ou par pultrusion. PARTIE EXPERIMENTALE 1) Matières premières utilisées et références Tableau 1 : matières premières Nom Abréviation Origine Nom chimique Fonction Pureté utilisée (fournisseur) (%) PURAC R 88 AL PURAC Acide -(L)- Modifiant du 88 T lactique en polyester a) (acide solution aqueuse lactique) Anhydride. AM Lonza Anh. Maléique Composant > 99,7 Maléique acide Anhydride. AP Lanxess Anh. Phtalique Composant > 99,8 Phtalique acide Propylène PG Helm AG Propylène glycol Composant > 99,5 glycol alcool Diéthylène DEG Helm AG Diéthylène glycol Composant > 99,5 glycol alcool Dipropylène DPG Bayer Dipropylène Composant > 99,7 glycol glycol alcool Styrène St Total Petro Styrène Comonomère > 99,7 Chemicals b) Accelerator Co 1% AKZO Nobel Solution de Solution Accélérateur de Solution NL-49 P de sel de 2- décomposition (Co 1%) ethylhexanoate de des peroxydes cobalt à 1% dans un ester aliphatique Butanox ® PMEC AKZO Nobel Peroxyde de Amorceur de Solution M50 méthyléthylcétone polymérisation en solution dans radicalaire / diméthylphtalate peroxyde Oxygène actif : 8,8- 9,0% -10- 2) Préparation des résines modifiées à l'acide lactique et des résines standard de référence 2.1) Mode opératoire général Le mélange réactionnel est chargé dans le réacteur agité puis chauffé grâce à un chauffe ballon à une température palier (180-220°C) avec une régulation de température et avec maintien sous atmosphère inerte d'azote tout au long de la réaction. L'eau formée par la réaction s'évapore et se condense dans un réfrigérant, elle est ensuite récupérée dans une recette et mesurée au fil du temps pour une première information du degré de conversion obtenu de la polycondensation. Les critères d'arrêt et de suivi de la réaction sont l'indice d'acide et d'hydroxyle et la viscosité mesurés sur des prélèvements réalisés au cours du temps. La viscosité de la résine est suivie selon la méthode de la chute de bille : l'échantillon est placé dans un tube, plongé dans un bain thermostaté et on mesure le temps mis par une bille pour parcourir une distance donnée. Plus une résine sera condensée, plus le temps de chute de la bille sera grand : avec l'avancement de la polycondensation, il y a augmentation de la masse molaire et donc de la viscosité du polymère ainsi mesurée. Lorsque les critères d'arrêt sont atteints, le polyester insaturé (a) est refroidi, à une température suffisante pour que sa viscosité permette sa dilution dans le comonomère, puis on dilue le polyester ainsi refroidi dans un comonomère (b) : ici le styrène pour obtenir une résine aisément utilisable en termes de viscosité. On ajoute préalablement, dans le réacteur, des additifs et/ou des inhibiteurs de polymérisation qui empêcheront la polymérisation (réticulation) de la résine, même en absence de catalyseur (amorceur). 2.2) Compositions des résines (voir Tableau 2) Tableau 2 : Composants acides et polyols et acide lactique des résines testées Polyester insaturé a) Comonomère b) REF AM AP PG DEG DPG AL 011/ Composant % mol % AL/ % poids (mol) (mol) (mol) (mol) (mol) (mol) CO211 substitué et AL/composant résine % acide (hors AL) (poids) styrène dans a) + b) Comparatif 0,35 0,65 1,07 0 0 0 1,07 0 0 0 33 1 Comparatif 1,0 0 0,67 0 0,38 0 1,05 0 0 0 33 2 Comparatif 0,82 0,18 0,68 0,20 0,15 0 1,03 0 0 0 32,7 3 1 0,35 0,325 0,745 0 0 0,65 1,07 AP=50 96 58,3 34,3 PG=30,4 2 0,62 0 0,67 0 0 0,76 1,00 DPG=100 123 66,3 32,7 AM=38 3 0,82 0 0,665 0,185 0 0,36 1,03 AP=100 44 44,1 35,6 DPG=100 DEG=7,5 PG=2,2 4 0,65 0 0,68 0 0 0,70 1,03 AP=100 108 64,3 33,9 DPG=100 DEG=100 AM=20,7 - 12 - 3) Caractérisation physico-chimique des résines préparées : méthodes et résultats 3.1) Méthodes 3.1.1) Distribution moléculaire Mn/Mw Les distributions moléculaires sont évaluées par chromatographie par exclusion stérique à l'aide de colonnes Waters Ultrastyragel HR de 10 000 Â à 50 Â et d'un détecteur par réfractométrie différentielle avec le THF comme éluant et un étalonnage au polystyrène. 3.1.2) Viscosité La viscosité est mesurée au viscosimètre Brookfield à 25°C à 50 RPM (Rotation 10 par minute) 3.1.3) Ordelt La réaction secondaire d'Ordelt est une addition de type Michael, du glycol à la double liaison de l'acide insaturé. Le taux de cette réaction est mesuré par analyse RMN (Makromol. Chem. 1984 ; 15 185, 2583), en suivant les pics caractéristiques des spectres hydrogène (1H) et carbone (13C). Ce taux correspond aux % de doubles liaisons saturées par cette réaction d'addition. 3.1.4) Indices d'acide et OH Ces indices sont exprimés en mg de KOH par g de polyester a) sec (sans diluant) et sont mesurés selon la norme ISO 2114:2000 pour l'indice d'acide et selon la norme ISO 20 2554:1997 pour l'indice d'hydroxyle (OH). 3.1.5) Réactivité (temps de gel) 3.1.5.1) Résines utilisées à température ambiante ou à moyenne température (réf exemples : exemple 1 et comparatif 1) Dans un bêcher en polypropylène, on verse 100 g de la résine que l'on place dans 25 un bain thermostaté à 25°C. Ensuite, on y ajoute 1,5% d'accélérateur (Akzo R NL49P) et 1,2% de « catalyseur » ou amorceur de polymérisation radicalaire (Akzo Butanox R M50), on démarre le chronomètre, on agite et, à l'aide d'une spatule en bois, on détermine le temps au bout duquel le gel commence. 3.1.5.2) Résines utilisées à haute température (réf exemples : 2-4 et comparatifs 2-30 3) Le temps de gel est mesuré selon la norme ISO 14848:1998. -13- 3.2) Résultats Tableau 3 : Caractéristiques physico-chimiques des résines préparées REF Mn/Mw IA IOH % Viscosité Ordelt Réactivité Réactivité Styrène o (temps temps gel (~0) gel) à ISO 25°C 14848 (s) (s) Comparatif 1200/5520 29,8 37,4 33,0 4,8 21,8 660 1 Comparatif 2657/13037 22,3 30,7 33,0 14,2 8,4 - 56 2 Comparatif 2235/9170 23,6 36,5 32,7 11,1 12,6 - 101 3 1 1493/3568 29,0 42,6 34,3 4,4 4,4 515 - 2 2308/22958 19,4 49,4 32,7 11,6 9,0 - 4.2) Résultats (voir tableau 4 ci-dessous) Tableau 4 : Résultats sur les performances ~ Ô 5 Traction Flexion Tenue E the~niique REF ppm % (cm2) Contrainte Déformation Module Contrainte Flèche Module HDT rupture rupture (%) (GPa) rupture rupture (MPa) (°C) (MPa) (MPa) (mm) Comparatif 21000 21,8 145 61 2,1 3,942 89 4,4 3,895 48,5 1 Comparatif 44000 9,4 116 30 1,0 3,475 80 3,85 3,900 111 2 Comparatif 36000 12,6 144 35 1,1 3,500 70 4,05 3,300 107 3 1 2480 4,8 197,7 59 2,0 3,776 117 7,7 3,708 58 2 1010 3,4 123 35 1,25 3,460 70 3,35 3,680 120 3 1130 8,6 142 30 1,2 2,810 65 5,00 2,730 106 4 1420 7,8 166 30 1,1 3,100 65 6,5 2,400 97 REVENDICATIONS1. Résine de polyester insaturé comprenant : a) au moins un polyester insaturé et b) au moins un comonomère copolymérisable avec ledit polyester, caractérisée en ce que, ledit polyester a) est un polyester insaturé modifié par l'acide lactique en substitution dans la composition d'un polyester initial de : i) jusqu'à 90%, de préférence jusqu'à 80% et plus préférentiellement jusqu'à 60% en moles de l'anhydride phtalique du composant acide dudit polyester initial dont le composant acide comprend en moles de 20 à 80%, de préférence de 30 à 70% d'anhydride maléique (AM) et/ou d'acide fumarique, et de 80 à 20%, de préférence de 70 à 30% d'anhydride phtalique (AP), et dont le composant polyol comprend en moles de 50 à 100% de propylène glycol (PG), de préférence 100% de PG, et de 0 à 50% d'un polyol supplémentaire sélectionné parmi l'éthylène glycol (EG) et/ou le di éthylène glycol (DEG) et/ou le di propylène glycol (DPG) et/ou le butylène glycol-1,3 et/ou le butane diol 1,4 et/ou le néopentyl glycol (NPG), ou ii) jusqu'à 100%, de préférence jusqu'à 90% en moles d'un polyol sélectionné parmi le DPG et/ou le DEG, qui est présent à un taux initial global molaire allant jusqu'à 50%, de préférence jusqu'à 40% du composant polyol dudit polyester initial et lequel composant polyol comprend en plus du PG, avec le composant acide dudit polyester initial étant l'anhydride maléique (AM) et/ou l'acide fumarique, et en option en présence de jusqu'à 20% en moles d'anhydride phtalique (AP), et dans ce cas avec ledit anhydride phtalique initial étant également substitué par l'acide lactique jusqu'à 100%, de préférence à 100% en moles. 2. Résine selon la revendication 1, caractérisée en ce que le rapport molaire d'acide lactique par rapport au composant acide (sans inclure l'acide lactique) dudit polyester a) est au plus de 1,75 et de préférence de 0,5 à 1,75, plus préférentiellement de 0,5 à 1,5. 3. Résine selon la revendication 1 ou 2, caractérisée en ce que ledit comonomère b) est au moins un monomère sélectionné parmi les : b 1) monomères vinyl aromatiques, de préférence le styrène et/ou les vinyl toluènes et/ou les di- or tri- vinyl benzènes, le a-méthyl styrène, plus préférentiellement le styrène et/ou b2) les monomères (méth)acryliques, de préférence choisis parmi : le méthacrylate de méthyle (MAM), (méth)acrylate de butyle ((M)ABu), isobornyl (méth)acrylate (IBo(MA), hydroxy éthyl (méth)acrylate (HE(M)A), hydroxy propyl (méth)acrylate 2963012 -16- (HP(M)A), tetrahydrofurfuryl (méth)acrylate (THF(M)A), butane diol-1,4 di(méth)acrylate (BDD(M)A), di éthylène glycol di(méth)acrylate (DEGD(M)A), dipropylène glycol di(méth)acrylate (DPGD(M)A), tripropylène glycol di(méth)acrylate (TPGD(M)A), butylène glycol-1,3 di(méth)acrylate (BGD(M)A), 5 éthylène glycol di(méth)acrylate (EGD(M)A), hexane diol di(méth)acrylate (HDD(M)A), triméthylol propane tri(méth)acrylate (TMPT(M)A), pentaérythritol tetra(méth)acrylate, néopentyl glycol di(méth)acrylate (NPGD(M)A). b3) les monomères allyliques en particulier les : diallyl phthalate (DAP), allyl glycidyl ether (AGE), allyl methacrylate (AMA), 10 et de préférence le comonomère b) est le styrène. 4. Résine selon l'une quelconque des revendications 1 à 3, caractérisée en ce que ledit polyester a) modifié à l'acide lactique est tel que défini selon le point i) de la revendication 1 5. Résine selon l'une quelconque des revendications 1 à 3, caractérisée en ce que ledit 15 polyester a) modifié à l'acide lactique est tel que défini selon le point ii) de la revendication 1. 6. Résine selon la revendication 4, caractérisée en ce que ledit composant polyol PG est substitué par l'acide lactique à un taux molaire allant jusqu'à 40%, de préférence allant jusqu'à 30%. 20 7. Résine selon la revendication 4 ou 6, caractérisée en ce que l'acide lactique substitue de 25 à 80% et de préférence de 25 à 60% en moles dudit anhydride phtalique (AP). 8. Résine selon l'une quelconque des revendications 4, 6 et 7, caractérisée en ce que ledit composant polyol dudit polyester initial comprend de 50 à 100% en moles de PG, de 25 préférence 100% en moles de PG et de 0 à 50% d'un polyol supplémentaire sélectionné parmi : l'éthylène glycol (EG) et/ou le di éthylène glycol (DEG) et/ou le di propylène glycol (DPG) et/ou le butylène glycol-1,3 et/ou le butane diol 1,4 et/ou le néopentyl glycol (NPG). 9. Résine selon l'une quelconque des revendications 4 et 6 à 8, caractérisée en ce que 30 ledit composant polyol dudit polyester initial est à 100% en moles (ou composé à 100%) de PG. 10. Résine selon la revendication 5, caractérisée en ce que l'acide lactique substitue jusqu'à 100%, de préférence de 50 à 100% et plus préférentiellement de 75 à 100% en moles dudit polyol initial parmi le DEG et/ou le DPG. - 17 - 11. Résine selon la revendication 5 ou 10, caractérisée en ce que seul le DPG est présent comme polyol initial parmi DEG et DPG et ceci jusqu'à 50%, de préférence 40% en moles dudit composant polyol dudit polyester initial et ceci en plus du PG, avec ledit DPG étant substitué à 100% en moles par l'acide lactique. 12. Résine selon l'une quelconque des revendications 5, 10 ou 11, caractérisée en ce qu'en plus de l'anhydride maléique et/ou de l'acide fumarique, jusqu'à 20% en moles d'anhydride phtalique est présent dans le composant acide du polyester initial et en ce qu'il est également substitué à 100% par l'acide lactique. 13. Résine selon l'une quelconque des revendications 5 et 10 à 11, caractérisée en ce Io que ledit composant acide dudit polyester initial est à 100% composé d'anhydride maléique et/ou d'acide fumarique. 14. Résine selon l'une quelconque des revendications 5 et 10 à 13, caractérisée en ce que le DPG et le DEG sont tous deux présents comme polyols initiaux dans le polyester initial, avec un rapport molaire initial DEG/DPG allant de 1/2 à 2/1 et en ce que tous deux 15 sont substitués par l'acide lactique à 100%, et en ce que l'anhydride maléique initial est également substitué jusqu'à 25% en moles par l'acide lactique. 15. Résine selon l'une quelconque des revendications 10, 11 et 13, caractérisée en ce que l'acide lactique substitue en plus jusqu'à 40% en moles d'anhydride maléique du polyester initial. 20 16. Composition thermodurcissable, caractérisée en ce qu'elle comprend au moins une résine telle que définie selon l'une quelconque des revendications 1 à 15. 17. Composition selon la revendication 16, caractérisée en ce qu'il s'agit d'une composition réticulable par peroxyde, soit à haute température (> 90°C) soit à température ambiante (15-35°C) ou à température moyenne (> 35 à 90°C) et en présence d'un 25 accélérateur ou qu'il s'agit d'une composition réticulable sous rayonnement. 18. Composition selon la revendication 16 ou 17, caractérisée en ce que ladite résine est telle que définie selon l'une quelconque des revendications 4 et 6 à 9. 19. Composition selon la revendication 16 ou 17, caractérisée en ce que ladite résine est telle que définie selon l'une quelconque des revendications 5 et 10 à 15. 30 20. Composition selon la revendication 18, caractérisée en ce qu'il s'agit d'une composition transformable à température ambiante ou à moyenne température, de préférence d'une composition chargée ou non chargée pour usage général et de préférence pour revêtements, adhésifs, polymère béton, mastics ou dédiée à l'injection RTM, à la projection et à la stratification manuelle. - 18- 21. Composition selon la revendication 19, caractérisée en ce qu'il s'agit de composition de moulage, de préférence d'une composition de moulage à haute température (à chaud). 22. Composition selon la revendication 20, caractérisée en ce qu'il s'agit d'une composition transformable à température ambiante ou à moyenne température pour revêtements, adhésifs, polymère béton, mastics ou dédiée à l'injection RTM, la projection et à la stratification manuelle. 23. Composition selon la revendication 21, caractérisée en ce qu'il s'agit d'une composition de moulage à haute température, de préférence pour SMC, BMC, pultrusion. 24. Utilisation d'une résine telle que définie selon l'une quelconque des revendications 1 à 15, caractérisée en ce qu'elle est utilisée comme liant dans une composition thermodurcissable telle que définie selon l'une quelconque des revendications 16 à 23. 25. Utilisation selon la revendication 24, caractérisée en ce que ladite résine est telle que définie selon l'une quelconque des revendications 4 et 6 à 9, et en ce que ladite utilisation est dans des compositions transformables à température ambiante ou à moyenne température, de préférence pour compositions chargées ou non-chargées pour revêtements, adhésifs, polymère béton, mastics, ou dédiées à l'injection RTM, la projection et à la stratification manuelle. 26. Utilisation selon la revendication 24, caractérisée en ce que ladite résine est telle que définie selon l'une quelconque des revendications 5 et 10 à 15, et en ce que c'est pour l'utilisation dans des compositions de moulage, de préférence pour compositions de moulage à haute température et plus préférentiellement pour SMC, BMC, pultrusion. 27. Utilisation d'une composition thermodurcissable telle que définie selon la revendication 16, caractérisée en ce qu'il s'agit d'une utilisation dans des compositions réticulables par peroxyde ou par rayonnement. 28. Utilisation d'une composition thermodurcissable telle que définie selon la revendication 18, caractérisée en ce qu'il s'agit d'une utilisation dans des compositions transformables à température ambiante ou à moyenne température, de préférence pour des compositions chargées ou non-chargées pour usage général. 29. Utilisation d'une composition thermodurcissable telle que définie selon la revendication 19, caractérisée en ce qu'il s'agit d'une utilisation pour SMC, BMC, pultrusion. - 19 - 30. Procédé de préparation d'une résine telle que définie selon l'une quelconque des revendications 1 à 15, caractérisé en ce qu'il comprend la substitution par l'acide lactique dans la composition d'un polyester insaturé initial, de : i) jusqu'à 90%, de préférence jusqu'à 80% et plus préférentiellement jusqu'à 60% en moles de l'anhydride phtalique du composant acide dudit polyester initial dont le composant acide comprend en moles de 20 à 80%, de préférence de 30 à 70% d'anhydride maléique (AM) et/ou d'acide fumarique, et de 80 à 20%, de préférence de 70 à 30% d'anhydride phtalique (AP), et dont le composant polyol comprend en moles de 50 à 100% de propylène glycol (PG), de préférence 100% de PG, et de 0 à 50% d'un polyol supplémentaire sélectionné parmi l'éthylène glycol (EG) et/ou le di éthylène glycol (DEG) et/ou le di propylène glycol (DPG) et/ou le butylène glycol-1,3 et/ou le butane diol 1,4 et/ou le néopentyl glycol (NPG), ou ii) jusqu'à 100%, de préférence jusqu'à 90% en moles d'un polyol sélectionné parmi le DPG et/ou le DEG, qui est présent à un taux global molaire initial allant jusqu'à 50%, de préférence jusqu'à 40% du composant polyol dudit polyester initial et lequel composant polyol comprend en plus du PG, avec le composant acide dudit polyester initial étant l'anhydride maléique (AM) et/ou l'acide fumarique, et en option en présence de jusqu'à 20% en moles d'anhydride phtalique (AP), et dans ce cas avec ledit anhydride phtalique initial étant également substitué par l'acide lactique jusqu'à 100%, de préférence à 100% en moles. 31. Produits finaux réticulés, caractérisés en ce qu'ils résultent de la réticulation d'au moins une résine telle que définie selon l'une quelconque des revendications 1 à 15 ou d'une composition thermodurcissable telle que définie selon l'une quelconque des revendications 16 à 23. 32. Produits finaux selon la revendication 31, caractérisés en ce qu'ils sont pour usage général, et en ce qu'ils résultent de la réticulation d'au moins une résine telle que définie selon l'une quelconque des revendications 4 et 6 à 9 ou de la réticulation d'une composition telle que définie selon la revendication 18. 33. Produits finaux selon la revendication 32, caractérisés en ce qu'ils sont des 30 revêtements des adhésifs, des mastics, du béton polymère ou des stratifiés ou des produits d'injection RTM ou de projection. 34. Produits finaux selon la revendication 31, caractérisés en ce qu'il s'agit de pièces moulées en particulier par injection, compression, ou pultrusion et en ce qu'ils résultent de la réticulation d'au moins une résine telle que définie selon l'une quelconque des- 20 - revendications 5 et 10 à 15, ou de la réticulation d'une composition telle que définie selon la revendication 19.